ПОЛИМЕРЫ ИЗОПРЕНА ИЗ ВОЗОБНОВЛЯЕМЫХ ИСТОЧНИКОВ

1. Полиизопреновый полимер, который состоит из повторяющихся элементов, образованных из изопрена, где полиизопреновый полимер характеризуется:
13
(A) наличием величины δC более -22‰ или которая находится в диапазоне от -30‰ до -28,5‰, или
13
(B) наличием величины δC, которая находится в диапазоне от -34‰ до -24‰, и где полиизопреновый полимер (i) не содержит белка, или (ii) имеет содержание цис-1,4-микроструктуры менее 99,9% и содержание транс-1,4-микроструктуры менее 99,9%, или (iii) имеет содержание 3,4-микроструктуры более 2%, или (iv) имеет содержание 1,2-микроструктуры более 2%, или (v) имеет средневзвешенную молекулярную массу, которая находится в диапазоне от 5000 до 100000; или
13
(С) наличием величины δC более -22‰ или которая находится в диапазоне от -34‰ до -24‰, где полиизопреновый полимер включает по меньшей мере один блок повторяющихся элементов, образованных из изопрена.
13
2. Полиизопреновый полимер по п.1, отличающийся тем, что полиизопреновый полимер имеет величину δC, которая находится в диапазоне от -21‰ до -12‰.
13
3. Полиизопреновый полимер по п.1, отличающийся тем, что полиизопреновый полимер имеет величину δC более -22‰ или которая находится в диапазоне от -30‰ до -28,5‰, где полиизопреновый полимер является гомополимером.
13
4. Полиизопреновый полимер по п.1, отличающийся тем, что полиизопреновый полимер имеет величину δC, которая находится в диапазоне от -33‰ до -25‰, и где полиизопреновый полимер (i) не содержит белка, или (ii) имеет содержание цис-1,4-микроструктуры менее 99,9% и содержание транс-1,4-микроструктуры менее 99,9%, или (iii) имеет содержание 3,4-микроструктуры более 2%, или (iv) имеет содержание 1,2-микроструктуры более 2%, или (v) имеет средневзвешенную молекулярную массу, которая находится в диапазоне от 5000 до 100000.
5. Полиизопреновый полимер по п.4, отличающийся тем, что полиизопреновый полимер имеет содержание 1,2-микроструктуры более 5%, и где полиизопреновый полимер имеет полидисперсность менее 2,0.
13
6. Полиизопреновый полимер по п.1, отличающийся тем, что полиизопреноый полимер имеет (i) величину δC, которая находится в диапазоне от -33‰ до -25‰, и (ii) средневзвешенную молекулярную массу, которая находится в диапазоне от 30000 до 50000 и/или полидисперсность менее 1,8.
7. Полимер, который состоит из повторяющихся элементов, образованных из изопрена, который отличается тем, что изопрен получают (a) культивированием клеток, содержащих гетерологичную нуклеиновую кислоту, кодирующую полипептид изопренсинтазы в условиях культивирования, пригодных для продукции изопрена, (b) продукцией изопрена и (c) выделением изопрена из культуры.
8. Полимер по п.1, где полимер состоит из повторяющихся элементов, образованных из изопрена, где изопрен отличается тем, что его получают (a) культивированием клеток, содержащих гетерологичную нуклеиновую кислоту, кодирующую полипептид изопренсинтазы, в условиях культивирования, пригодных для продукции изопрена, (b) продукцией изопрена и (c) выделением изопрена из культуры.
9. Полимер по п.8, где полипептид изопренсинтазы происходит из растительного полипептида изопренсинтазы.
10. Способ подтверждения того, что изопрен в полиизопреновом полимере получен из стабильного возобновляемого ненефтяного источника, причем указанный способ отличается:
13
13
13
13
13
(A) в случае полиизопренового гомополимера (I) определением величины δC полиизопренового гомополимера; (II) если полиизопреновый гомополимер имеет величину δC в диапазоне от -34‰ до -30‰ или в диапазоне от -28,5‰ до -24‰, дополнительным анализом полиизопренового гомополимера для определения (1) содержания в нем цис-микроструктуры, (2) содержания в нем 3,4-микроструктуры, (3) содержания в нем 1,2-микроструктуры, (4) его средневзвешенной молекулярной массы или (5) присутствия или отсутствия остаточных белков, мыл, липидов, смол и/или сахаров, указывающих на природный каучук; и (III) подтверждением того, что полиизопреновый гомополимер получен из устойчивого возобновляемого ненефтяного источника, если он имеет (i) величину δC более -22‰, (ii) величину δC, которая находится в диапазоне от -30‰ до -28,5‰, или (iii) величину δC в диапазоне от -34‰ до -30‰ или в диапазоне от -28,5‰ до -24‰, и если он (a) имеет содержание цис-микроструктуры менее 100%, (b) содержит 3,4-микроструктуру, (c) содержит 1,2-микроструктуру, (d) имеет средневзвешенную молекулярную массу менее 100000, или (e) не содержит остаточных белков, мыл, липидов, смол и/или сахаров, указывающих на природный каучук; и
13
13
13
(B) в случае содержащего изопрен сополимера: (I) определением величины δC, по меньшей мере, одного блока полиизопрена в сополимере; и (II) подтверждением того, что изопрен в сополимере получен из стабильного возобновляемого ненефтяного источника, если блок полиизопрена имеет (i) величину δC более -22‰, или (ii) величину δC, которая находится в диапазоне от -34‰ до -28,5‰.
13
11. Полиизопреновый полимер по п.1, где полиизопреновый полимер имеет величину δC, которая находится в диапазоне от -29,5‰ до -28,5‰.
13
12. Полиизопреновый полимер по п.1, где полиизопреновый полимер имеет величину δC, которая находится в диапазоне от -30‰ до -29‰.
13
13. Полиизопреновый полимер по п.1, где полиизопреновый полимер имеет величину δC более -22‰, которая находится в диапазоне от -34‰ до -24‰, где полиизопреноый полимер включает, по меньшей мере, один блок повторяющихся элементов, образованных из изопрена, и где полиизопреновый полимер представляет собой сополимер, выбранный из группы, состоящей из (i) сополимеров изопрена и 1,3-бутадиена, (ii) сополимеров изопрена и стирола, (iii) сополимеров изопрена, 1,3-бутадиена и стирола, и (iv) сополимеров изопрена и α-метилстирола.
14. Полимер по п.7, где полимер синтезируют полимеризацией изопрена, выделенного на стадии (с).
13
15. Способ по п.10, где подтверждение проводят, показывая, что полиизопреновый гомополимер имеет величину δC, которая находится в диапазоне от -34‰ до -30‰, и показывая, что полиизопреновый гомополимер не содержит остаточных белков, мыл, липидов, смол и/или сахаров, указывающих на природный каучук.